【誤訳訂正書】
【提出日】平成28年1月7日(2016.1.7)
【誤訳訂正１】
【訂正対象書類名】明細書
【訂正対象項目名】０１０２
【訂正方法】変更
【訂正の内容】
【０１０２】
特定の実施形態において、モノマー（Ｂ）は、１，４−フェニレンジイソシアネート（ＰＰＤＩ）、その２，４および２，６異性体の両方としてのトルエンジイソシアネート（ＴＤＩ）、その４，４’および２，４’異性体の両方としてのメチレンジフェニルジイソシアネート（ＭＤＩ）、１，５−ナフタレンジイソシアネート（ＮＤＩ）、３，３’−ビトリレン−４，４’−ジイソシアネート（ＴＯＤＩ）、１，３−キシリレンジイソシアネート（ＸＤＩ）、テトラメチル−ｍ−キシリデンジイソシアネート（ＴＭＸＤＩ）、１，６−ヘキサメチレンジイソシアネート（ＨＤＩ）、イソホロンジイソシアネート（ＩＰＤＩ）、ビス（４−イソシアナトシクロヘキシル）メタン（ＨＭＤＩ）、２，２，５−トリメチルヘキサンジイソシアネート（ＴＭＨＤＩ）、１，４−シクロヘキサンジイソシアネート（ＣＨＤＩ）および１，３−ビス（イソシアナト−メチル）シクロヘキサン（ＨＸＤＩ）からなる群から選択される。
【誤訳訂正２】
【訂正対象書類名】明細書
【訂正対象項目名】０１５８
【訂正方法】変更
【訂正の内容】
【０１５８】
本発明について、多数の実施例および反応スキームを参照しながら説明してきたが、それは、以上の記述により限定されるものとしてみなされるべきではない。本発明の完全な範囲は、添付のクレームによって定義される。
本発明の実施態様の一部を以下の項目１−４７に列記する。
[１]
ポリマー光開始剤の存在下における少なくとも１つのアクリレートモノマー（Ａｃ）のラジカル重合によって得られるポリアクリレートであって、前記ポリマー光開始剤が、少なくとも１つのモノマー（Ａ）と少なくとも１つのモノマー（Ｂ）とのコポリマーであり、
−  モノマー（Ａ）が下記式（Ｉ）
【化１３】
2013542301.tif 000001
の光開始剤モノマー（Ａ）であり、
式中、
・  Ｐｉは光開始剤部分であり；
・  Ｚはリンカー部分であり；
・  Ｘ1およびＸ2は、任意に置換されたＣ1〜Ｃ12アルキレン、任意に置換されたＣ1〜Ｃ12アルケニレン、任意に置換されたヘテロシクリル、−Ｏ−、−Ｓ−、−ＮＲ2−、−Ｃ（＝Ｏ）−、−Ｃ（＝ＮＲ2）−、−Ｓｉ（Ｒ2）2−Ｏ−、任意に置換されたアリールおよびそれらの組合せから独立して選択され、ここでＲ2はＨまたは任意に置換されたＣ1〜Ｃ12アルキルであり；
・  Ｘ1およびＸ2またはそれらの一部分が、互いに対しまたはＺに対し連結されて１つ以上の環構造を形成してよく；
・  Ｚ、Ｘ1およびＸ2は、Ｎが第３級アミンとなるように選択され；
・  Ｗ1およびＷ2は、アルコール、第１級アミン、第２級アミン、チオール、アルコキシシラン、カルボン酸のシランエステル、イソシアネート、イソチオシアネート、カルボン酸、クロロホルメート、第１級アミド、第２級アミド、ウレタンまたは尿素基から独立して選択される官能基であり；
−  モノマー（Ｂ）は、少なくとも２つの官能基Ｗ3およびＷ4を含み、前記Ｗ3およびＷ4は、アルコール、第１級アミン、第２級アミン、チオール、アルコキシシラン、カルボン酸のシランエステル、イソシアネート、イソチオシアネート、カルボン酸、クロロホルメート、第１級アミド、第２級アミド、ウレタンまたは尿素基から独立して選択され、
ここで、Ｗ1、Ｗ2、Ｗ3およびＷ4は、モノマー（Ａ）および（Ｂ）の共重合において、Ｗ1がＷ3と反応してウレタン、チオウレタン、尿素、チオ尿素、エステル、エーテル、アミド、カルボネート、アロハネートまたはビウレット部分を形成し、Ｗ2がＷ4と反応して、ウレタン、チオウレタン、尿素、チオ尿素、エステル、エーテル、アミド、カルボネート、アロハネートまたはビウレット部分を形成するような形で選択される、
ポリアクリレート。
[２]
Ｗ1およびＷ2が、アルコール、第１級アミン、第２級アミンまたはチオール基、好ましくはアルコール基から独立して選択される、項目１に記載のポリアクリレート。
[３]
Ｗ1およびＷ2が同じ官能基である、項目１〜２のいずれか一項に記載のポリアクリレート。
[４]
Ｘ1およびＸ2が、任意に置換されたＣ1〜Ｃ12アルキレン、−Ｏ−、−Ｓ−、−ＮＲ2（式中、Ｒ2はＨまたは任意に置換されたＣ1〜Ｃ12アルキルである）およびそれらの組合せから独立して選択される、項目１〜３のいずれか一項に記載のポリアクリレート。
[５]
Ｘ1およびＸ2が、互いに連結して１つ以上の環構造を形成してよい、項目１〜４のいずれか一項に記載のポリアクリレート。
[６]
Ｘ1およびＸ2が、任意に置換されたＣ1〜Ｃ12アルキレン、好ましくは任意に置換されたＣ1〜Ｃ6アルキレンから独立して選択される、項目１〜５のいずれか一項に記載のポリアクリレート。
[７]
Ｘ1およびＸ2が同じである、項目１〜６のいずれか一項に記載のポリアクリレート。
[８]
Ｚが、単結合、任意に置換されたＣ1〜Ｃ12アルキレン、任意に置換されたＣ1〜Ｃ12アルケニレン、−Ｏ−、−Ｓ−、−ＮＲ1−、−Ｃ（＝Ｏ）−、−Ｃ（＝ＮＲ1）−、−ＳＯ2−、−Ｐ（＝Ｏ）（ＯＲ1）−、任意に置換されたヘテロシクリル、任意に置換されたアリール、−［Ｏ−（Ｃ1〜Ｃ12アルキレン）］n−、−［ＮＨＲ1−（Ｃ1〜Ｃ12アルキレン）］n、−［Ｓ−（Ｃ1〜Ｃ12アルキレン）］n−およびそれらの組合せから選択され；Ｒ1がＨまたは任意に置換されたＣ1〜Ｃ12アルキルであり、ｎが１〜２０の整数である、項目１〜７のいずれか一項に記載のポリアクリレート。
[９]
Ｚが、単結合、任意に置換されたＣ1〜Ｃ12アルキレン、任意に置換されたＣ1〜Ｃ12アルケニレン、−Ｏ−、−Ｓ−、−ＮＲ1−、−［Ｏ−（Ｃ1〜Ｃ12アルキレン）］n−から選択され、Ｒ1がＨまたは任意に置換されたＣ1〜Ｃ12アルキルであり、ｎが１〜２０の整数である、項目８に記載のポリアクリレート。
[１０]
Ｚが、任意に置換されたＣ1〜Ｃ12アルキレン、好ましくは任意に置換されたＣ1〜Ｃ6アルキレンから選択される、項目８〜９のいずれか一項に記載のポリアクリレート。
[１１]
Ｚが、任意に置換された−Ｏ−（Ｃ1〜Ｃ12アルキレン）−、好ましくは任意に置換された−Ｏ−（Ｃ1〜Ｃ6アルキレン）−、任意に置換された−Ｓ−（Ｃ1〜Ｃ12アルキレン）−、好ましくは任意に置換された−Ｓ−（Ｃ1〜Ｃ6アルキレン）−、および任意に置換された−ＮＲ1−（Ｃ1〜Ｃ12アルキレン）−、好ましくは任意に置換された−ＮＲ1−（Ｃ1〜Ｃ6アルキレン）−、から選択され、Ｒ1がＨまたは任意に置換されたＣ1〜Ｃ12アルキルである、項目８〜９のいずれか一項に記載のポリアクリレート。
[１２]
Ｚが、任意に置換された−Ｏ−（Ｃ1〜Ｃ12アルキレン）−、好ましくは任意に置換された−Ｏ−（Ｃ1〜Ｃ6アルキレン）−から選択される、項目１１に記載のポリアクリレート。
[１３]
Ｚが、単結合、任意に置換されたＣ1〜Ｃ6アルキレンおよび任意に置換された−Ｏ−（Ｃ1〜Ｃ6アルキレン）−から選択される、項目１〜１２のいずれか一項に記載のポリアクリレート。
[１４]
Ｐｉが、ベンゾインエーテル、フェニルヒドロキシアルキルケトン、フェニルアミノアルキルケトン、ベンゾフェノン、チオキサントン、キサントン、アクリドン、アントラキノン、フルオレノン、ジベンゾスベロン、ベンジル、ベンジルケタール、α−ジアルコキシ−アセトフェノン、α−ヒドロキシ−アルキル−フェノン、α−アミノ−アルキル−フェノン、アシル−ホスフィンオキシド、フェニルケトクマリン、シランおよびその誘導体、およびマレイミドからなる群から選択される光開始剤部分である、項目１〜１３のいずれか一項に記載のポリアクリレート。
[１５]
Ｐｉが、ベンゾフェノン、チオキサントン、ベンジルケタールおよびフェニルヒドロキシアルキルケトン、例えば２−ヒドロキシ−２−メチル−１−フェニルプロパン−１−オンから選択される光開始剤部分である、項目１４に記載のポリアクリレート。
[１６]
Ｐｉが、下記一般式（Ｖ）
【化１４】
2013542301.tif 000002
を有するベンゾフェノンであり、式中、Ａｒ1およびＡｒ2が、同じまたは異なる任意に置換されたアリールから独立して選択され、ＺはＡｒ2上の任意の位置に存在してよい、項目１５に記載のポリアクリレート。
[１７]
Ａｒ1およびＡｒ2が、両方共任意に置換されたフェニル、好ましくは両方共フェニルであり、ＺがＡｒ2上の任意の位置に存在してよい、項目１６に記載のポリアクリレート。
[１８]
ＺがＡｒ2上のパラ位置に存在する、項目１６〜１７のいずれか一項に記載のポリアクリレート。
[１９]
Ｘ1およびＸ2は任意に置換されたＣ1〜Ｃ12アルキレンから独立して選択され、Ｗ1およびＷ2が−ＯＨである、項目１〜１８のいずれか一項に記載のポリアクリレート。
[２０]
前記光開始剤モノマー（Ａ）が、下記一般式（Ｉａ）
【化１５】
2013542301.tif 000003
を有し、式中、Ａｒ1、Ａｒ2、Ｚ、Ｎ、Ｘ1、Ｘ2、Ｗ1およびＷ2が項目１〜１９のいずれか一項に定義された通りであり、ＺがＡｒ2上の任意の位置に存在してよい、項目１〜１９のいずれか一項に記載のポリアクリレート。
[２１]
Ａｒ1およびＡｒ2が、両方共任意に置換されたフェニル、好ましくは両方共フェニルである、項目２０に記載のポリアクリレート。
[２２]
ＺがＡｒ2上のパラ位置に存在する、項目２１に記載のポリアクリレート。
[２３]
前記光開始剤モノマー（Ａ）が、下記一般式（Ｉｂ）
【化１６】
2013542301.tif 000004
を有し、式中Ｚ、Ｎ、Ｘ1、Ｘ2、Ｗ1およびＷ2が項目１〜１９のいずれか一項に定義された通りである、項目１〜２２のいずれか一項に記載のポリアクリレート。
[２４]
前記光開始剤モノマー（Ａ）が、下記一般式（Ｉｃ）
【化１７】
2013542301.tif 000005
を有し、式中、Ｚ、Ｎ、Ｘ1およびＸ2は、項目１〜１９のいずれか一項に定義された通りである、項目１〜２３のいずれか一項に記載のポリアクリレート。
[２５]
光開始剤モノマー（Ａ）が、
｛４−［ビス（２−ヒドロキシエチル）アミノ］フェニル｝（フェニル）メタノン
（４−｛［ビス（２−ヒドロキシエチル）アミノ］メチル｝フェニル）（フェニル）メタノン
［４−（｛２−［ビス（２−ヒドロキシエチル）アミノ］エチル｝スルファニル）フェニル］（フェニル）メタノン
（４−｛３−［ビス（２−ヒドロキシエチル）アミノ］プロポキシ｝フェニル）（フェニル）メタノン
｛４−［ビス（２−ヒドロキシプロピル）アミノ］フェニル｝（フェニル）メタノン
Ｎ，Ｎ−ビス（２−ヒドロキシエチル）−２−（フェニルカルボニル）ベンズアミド
Ｎ，Ｎ−ビス（２−ヒドロキシプロピル）−２−（フェニルカルボニル）ベンズアミド
３，４−ジヒドロキシ−１−［４−（フェニルカルボニル）フェニル］ピロリドン−２，５−ジオン
Ｎ，Ｎ−ビス［２−（メチルアミノ）エチル］−４−（フェニルカルボニル）ベンズアミド
（４−｛［ビス（２−ヒドロキシエチル）アミノ］メチル｝フェニル）［４−（フェニルスルファニル）フェニル］メタノン
４−｛３−［ビス（２−ヒドロキシエチル）アミノ］プロポキシ｝−１−クロロ−９Ｈ−チオキサンテン−９−オン
４−［｛２−［ビス（２−ヒドロキシエチル）アミノ］エチル｝（メチル）アミノ］−１−クロロ−９Ｈ−チオキサンテン−９−オン
２−［ビス（２−ヒドロキシエチル）アミノ］エチル［（９−オキソ−９Ｈ−チオキサンテン−２−イル）オキシ］アセテート
１−［ビス（２−ヒドロキシエチル）アミノ］−４−プロポキシ−９Ｈ−チオキサンテン−９−オン
２−［（１−クロロ−９−オキソ−９Ｈ−チオキサンテン−４−イル）オキシ］−Ｎ，Ｎ−ビス（２−ヒドロキシエチル）アセトアミド
１−｛４−［ビス（２−ヒドロキシエチル）アミノ］フェニル｝−２−ヒドロキシ−２−メチルプロパン−１−オン
１−（４−｛２−［ビス（２−ヒドロキシエチル）アミノ］エトキシ｝フェニル）−２−ヒドロキシ−２−メチルプロパン−１−オン
２−メチル−２−（モルホリン−４−イル）−１−（４−｛［ビス（２−ヒドロキシエチル）アミノ］メチル｝フェニル）プロパン−１−オン、または
（３’，５’−ジイソシアナトビフェニル−４−イル）（フェニル）メタノン
からなる群から選択される、項目１〜２４のいずれか一項に記載のポリアクリレート。
[２６]
モノマー（Ａ）が、
｛４−［ビス（２−ヒドロキシエチル）アミノ］フェニル｝（フェニル）メタノン
（４−｛［ビス（２−ヒドロキシエチル）アミノ］メチル｝フェニル）（フェニル）メタノン
（４−｛３−［ビス（２−ヒドロキシエチル）アミノ］プロポキシ｝フェニル）（フェニル）メタノン
｛４−［ビス（２−ヒドロキシプロピル）アミノ］フェニル｝（フェニル）メタノン
Ｎ，Ｎ−ビス（２−ヒドロキシエチル）−２−（フェニルカルボニル）ベンズアミド
４−｛３−［ビス（２−ヒドロキシエチル）アミノ］プロポキシ｝−１−クロロ−９Ｈ−チオキサンテン−９−オン
２−［ビス（２−ヒドロキシエチル）アミノ］エチル［（９−オキソ−９Ｈ−チオキサンテン−２−イル）オキシ］アセテート
２−［（１−クロロ−９−オキソ−９Ｈ−チオキサンテン−４−イル）オキシ］−Ｎ，Ｎ−ビス（２−ヒドロキシエチル）アセトアミド、または
１−｛４−［ビス（２−ヒドロキシエチル）アミノ］フェニル｝−２−ヒドロキシ−２−メチルプロパン−１−オン
からなる群から選択される、項目１〜２５のいずれか一項に記載のポリアクリレート。
[２７]
モノマー（Ｂ）が下記式ＩＩ
Ｗ3−Ｑ−Ｗ4
（ＩＩ）
の構造を有し、式中、Ｗ3およびＷ4は項目１の場合と同様に定義され、Ｑは任意に置換されたＣ1〜Ｃ12アルキレン、任意に置換されたＣ1〜Ｃ12アルケニレン、任意に置換されたＣ3〜Ｃ12ヘテロシクリル、任意に置換されたアリール、任意に置換されたビアリール、−［Ｏ−（Ｃ1〜Ｃ12アルキレン）］m−、−［Ｓ−（Ｃ1〜Ｃ12アルキレン）］m−（式中、ｍは１〜１０００の整数である）およびそれらの組合せからなる群から選択される、項目１〜２６のいずれか一項に記載のポリアクリレート。
[２８]
Ｑが、任意に置換されたＣ1〜Ｃ12アルキレン、任意に置換されたＣ1〜Ｃ12アルケニレン、任意に置換されたＣ3〜Ｃ12ヘテロシクリルおよび任意に置換されたアリール、任意に置換されたビアリールからなる群から選択される項目２７に記載のポリアクリレート。
[２９]
Ｑが、任意に置換されたアリールおよび任意に置換されたビアリールからなる群から選択される、項目２７〜２８のいずれか一項に記載のポリアクリレート。
[３０]
Ｗ3およびＷ4が、イソシアネートおよびチオイソシアネート基から独立して選択される、項目１〜２９のいずれか一項に記載のポリアクリレート。
[３１]
Ｗ3およびＷ4が同じ官能基である、項目１〜３０のいずれか一項に記載のポリアクリレート。
[３２]
モノマー（Ｂ）が、１，４−フェニレンジイソシアネート（ＰＰＤＩ）、その２，４および２，６異性体の両方としてのトルエンジイソシアネート（ＴＤＩ）、その４，４’および２，４’異性体の両方としてのメチレンジフェニルジイソシアネート（ＭＤＩ）、１，５−ナフタレンジイソシアネート（ＮＤＩ）、３，３’−ビトリレン−４，４’−ジイソシアネート（ＴＯＤＩ）、１，３−キシリレンジイソシアネート（ＸＤＩ）、テトラメチル−ｍ−キシリデンジイソシアネート（ＴＭＸＤＩ）、１，６−ヘキサメチレンジイソシアネート（ＨＤＩ）、イソホロンジイソシアネート（ＩＰＤＩ）、ビス（４−イソシアナトシクロヘキシル）メタン（ＨＭＤＩ）、２，２，５−トリメチルヘキサンジイソシアネート（ＴＭＨＤＩ）、１，４−シクロヘキサンジイソシアネート（ＣＨＤＩ）および１，３−ビス（イソシアナト−メチル）シクロヘキサン（ＨＸＤＩ）からなる群から選択される、項目２７〜３１のいずれか一項に記載のポリアクリレート。
[３３]
前記ポリマー光開始剤中でのモノマー（Ａ）および（Ｂ）の共重合において、Ｗ1がＷ3と反応してウレタン、チオウレタン、尿素、チオ尿素、エステルまたはアミド部分を形成し、Ｗ2がＷ4と反応してウレタン、チオウレタン、尿素、チオ尿素、エステルまたはアミド部分を形成する、項目１〜３２のいずれか一項に記載のポリアクリレート。
[３４]
モノマー（Ａ）および（Ｂ）の共重合において、Ｗ1がＷ3と反応してウレタンまたはチオウレタン部分を形成し、Ｗ2がＷ4と反応してウレタンまたはチオウレタン部分を形成する、項目１〜３３のいずれか一項に記載のポリアクリレート。
[３５]
前記ポリマー光開始剤がさらに１つ以上の追加のモノマー（Ｃ）を含み、前記１つ以上の追加のモノマー（Ｃ）の各々が少なくとも２つの官能基Ｗ5およびＷ6を含み、前記Ｗ5およびＷ6はアルコール、第１級アミン、第２級アミン、チオール、アルコキシシラン、カルボン酸のシランエステル、イソシアネート、イソチオシアネート、カルボン酸、クロロホルメート、第１級アミド、第２級アミド、ウレタンまたは尿素基から独立して選択され、Ｗ5およびＷ6は、モノマー（Ａ）、（Ｂ）および（Ｃ）の共重合において、Ｗ5がＷ1またはＷ3と反応してウレタン、チオウレタン、尿素、チオ尿素、エステル、エーテル、アミド、カルボネート、アロハネートまたはビウレット部分を形成し、Ｗ6がＷ2またはＷ4と反応してウレタン、チオウレタン、尿素、チオ尿素、エステル、エーテル、アミド、カルボネート、アロハネートまたはビウレット部分を形成する形で選択される、項目１〜３４のいずれか一項に記載のポリアクリレート。
[３６]
モノマー（Ｃ）は、下記式ＩＩＩ
Ｗ5−Ｔ−Ｗ6
（ＩＩＩ）
の構造を有し、式中、Ｗ5およびＷ6が項目３５の場合と同様に定義され、Ｔが、任意に置換されたＣ1〜Ｃ12アルキレン、任意に置換されたＣ1〜Ｃ12アルケニレン、任意に置換されたＣ3〜Ｃ12ヘテロシクリル、任意に置換されたアリール、任意に置換されたビアリール、−［Ｏ−（Ｃ1〜Ｃ12アルキレン）］m−、−［Ｓ−（Ｃ1〜Ｃ12アルキレン）］m−（式中、ｍは１〜１０００の整数である）およびそれらの組合せからなる群から選択される、項目３５に記載のポリアクリレート。
[３７]
Ｔが、−［Ｏ−（Ｃ1〜Ｃ12アルキレン）］m−、−［Ｓ−（Ｃ1〜Ｃ12アルキレン）］m−からなる群から選択され、式中、ｍは１〜１０００の整数である、項目３６に記載のポリアクリレート。
[３８]
Ｗ5およびＷ6が、アルコール、第１級アミン、第２級アミン、またはチオール官能基、好ましくはアルコール官能基から独立して選択される、項目３５〜３７のいずれか一項に記載のポリアクリレート。
[３９]
Ｗ5およびＷ6が同じ官能基である、項目３５〜３８のいずれか一項に記載のポリアクリレート。
[４０]
モノマー（Ｃ）が、ポリエチレングリコール（ＰＥＧ）、ポリプロピレングリコール（ＰＰＧ）、ランダムおよびブロックポリ（エチレングリコール）−ポリ（プロピレングリコール）コポリマー、ポリ（テトラメチレングリコール）（ＰＴＭＧ）、ポリ（１，４−ブタンジオールアジペート）、ポリ（エタンジオール１，４−ブタンジオールアジペート）、ポリ（カプロラクトン）ジオール、ポリ（１，６−ヘキサンジオールカルボネート）、ポリ（エチレンテレフタレート）ジオールからなる群から選択される、項目３５〜３９のいずれか一項に記載のポリアクリレート。
[４１]
前記ポリマー光開始剤中のモノマー（Ａ）：（Ｂ）の重量比が、好適には１：９９〜９９：１、好ましくは１：９９〜５０：５０である、項目１〜４０のいずれか一項に記載のポリアクリレート。
[４２]
前記ポリマー光開始剤のモノマー（Ａ）：（Ｃ）の重量比が、好適には１：９９〜９９：１、好ましくは１：９９〜５０：５０である、項目１〜４１のいずれか一項に記載のポリアクリレート。
[４３]
前記アクリレートモノマー（Ａｃ）が、モノ、ジまたはトリアクリレート、好ましくはモノアクリレートである、項目１〜４２のいずれか一項に記載のポリアクリレート。
[４４]
前記アクリレートモノマー（Ａｃ）が、末端アクリレート基を有するポリウレタンオリゴマーを含む、項目１〜４３のいずれか一項に記載のポリアクリレート。
[４５]
前記アクリレートモノマー（Ａｃ）が、下記式（ＩＶ）：
（Ｒ3）（Ｒ4）Ｃ＝Ｃ（Ｒ5）−Ｃ（＝Ｏ）−Ｏ−Ｒ6
（ＩＶ）
のアクリレートエステルであり、式中、
−  Ｒ3〜Ｒ5が、Ｈ、任意に置換されたＣ1〜Ｃ12アルキル、任意に置換されたＣ1〜Ｃ12アルケニル、任意に置換されたＣ3〜Ｃ12ヘテロシクリルおよび任意に置換されたアリールからなる群から独立して選択され、
−  Ｒ6が、任意に置換されたＣ1〜Ｃ12アルキル、任意に置換されたＣ1〜Ｃ12アルケニル、任意に置換されたＣ3〜Ｃ12ヘテロシクリル及び任意に置換されたアリールからなる群から選択される、
項目１〜４３のいずれか一項に記載のポリアクリレート。
[４６]
ポリアクリレートの生産方法であって、
ａ．１つ以上のアクリレートモノマーをポリマー光開始剤と組合せるステップであって、前記ポリマー光開始剤が項目１〜４２のいずれかに定義された通りであるステップと、
ｂ．ステップａ由来の前記混合物を紫外線放射および／または熱に付すステップと、
を含む方法。
[４７]
アクリレートモノマーのラジカル重合の光開始剤としての、項目１〜４５のいずれか一項に記載のポリマー光開始剤の使用。
【誤訳訂正３】
【訂正対象書類名】特許請求の範囲
【訂正対象項目名】全文
【訂正方法】変更
【訂正の内容】
【特許請求の範囲】
【請求項１】
ポリマー光開始剤の存在下における少なくとも１つのアクリレートモノマー（Ａｃ）のラジカル重合によって得られるポリアクリレートであって、前記ポリマー光開始剤が、少なくとも１つのモノマー（Ａ）と少なくとも１つのモノマー（Ｂ）とのコポリマーであり、
−  モノマー（Ａ）が下記式（Ｉ）
【化１】
2013542301.tif 000006
の光開始剤モノマー（Ａ）であり、
式中、
・  Ｐｉは光開始剤部分であり；
・  Ｚはリンカー部分であり；
・  Ｘ1およびＸ2は、任意に置換されたＣ1〜Ｃ12アルキレン、任意に置換されたＣ1〜Ｃ12アルケニレン、任意に置換されたヘテロシクリル、−Ｏ−、−Ｓ−、−ＮＲ2−、−Ｃ（＝Ｏ）−、−Ｃ（＝ＮＲ2）−、−Ｓｉ（Ｒ2）2−Ｏ−、任意に置換されたアリールおよびそれらの組合せから独立して選択され、ここでＲ2はＨまたは任意に置換されたＣ1〜Ｃ12アルキルであり；
・  Ｘ1およびＸ2またはそれらの一部分が、互いに対しまたはＺに対し連結されて１つ以上の環構造を形成してよく；
・  Ｚ、Ｘ1およびＸ2は、Ｎが第３級アミンとなるように選択され；
・  Ｗ1およびＷ2は、アルコール、第１級アミン、第２級アミン、チオール、アルコキシシラン、カルボン酸のシランエステル、イソシアネート、イソチオシアネート、カルボン酸、クロロホルメート、第１級アミド、第２級アミド、ウレタンまたは尿素基から独立して選択される官能基であり；
−  モノマー（Ｂ）は、少なくとも２つの官能基Ｗ3およびＷ4を含み、前記Ｗ3およびＷ4は、アルコール、第１級アミン、第２級アミン、チオール、アルコキシシラン、カルボン酸のシランエステル、イソシアネート、イソチオシアネート、カルボン酸、クロロホルメート、第１級アミド、第２級アミド、ウレタンまたは尿素基から独立して選択され、
ここで、Ｗ1、Ｗ2、Ｗ3およびＷ4は、モノマー（Ａ）および（Ｂ）の共重合において、Ｗ1がＷ3と反応してウレタン、チオウレタン、尿素、チオ尿素、エステル、エーテル、アミド、カルボネート、アロハネートまたはビウレット部分を形成し、Ｗ2がＷ4と反応して、ウレタン、チオウレタン、尿素、チオ尿素、エステル、エーテル、アミド、カルボネート、アロハネートまたはビウレット部分を形成するような形で選択され、
Ｚが、単結合、任意に置換されたＣ1〜Ｃ12アルキレン、任意に置換されたＣ1〜Ｃ12アルケニレン、−Ｏ−、−Ｓ−、−ＮＲ1−、−Ｃ（＝ＮＲ1）−、−ＳＯ2−、−Ｐ（＝Ｏ）（ＯＲ1）−、任意に置換されたヘテロシクリル、任意に置換されたアリール、−［Ｏ−（Ｃ1〜Ｃ12アルキレン）］n−、−［ＮＨＲ1−（Ｃ1〜Ｃ12アルキレン）］n、−［Ｓ−（Ｃ1〜Ｃ12アルキレン）］n−およびそれらの組合せから選択され；Ｒ1がＨまたは任意に置換されたＣ1〜Ｃ12アルキルであり、ｎが１〜２０の整数である、
ポリアクリレート。
【請求項２】
Ｗ1およびＷ2が、アルコール、第１級アミン、第２級アミンまたはチオール基から独立して選択される、請求項１に記載のポリアクリレート。
【請求項３】
Ｗ1およびＷ2が同じ官能基である、請求項１〜２のいずれか一項に記載のポリアクリレート。
【請求項４】
Ｘ1およびＸ2が、任意に置換されたＣ1〜Ｃ12アルキレン、−Ｏ−、−Ｓ−、−ＮＲ2（式中、Ｒ2はＨまたは任意に置換されたＣ1〜Ｃ12アルキルである）およびそれらの組合せから独立して選択される、請求項１〜３のいずれか一項に記載のポリアクリレート。
【請求項５】
Ｘ1およびＸ2が、互いに連結して１つ以上の環構造を形成してよい、請求項１〜４のいずれか一項に記載のポリアクリレート。
【請求項６】
Ｘ1およびＸ2が、任意に置換されたＣ1〜Ｃ12アルキレンから独立して選択される、請求項１〜５のいずれか一項に記載のポリアクリレート。
【請求項７】
Ｘ1およびＸ2が同じである、請求項１〜６のいずれか一項に記載のポリアクリレート。
【請求項８】
Ｚが、単結合、任意に置換されたＣ1〜Ｃ12アルキレン、任意に置換されたＣ1〜Ｃ12アルケニレン、−Ｏ−、−Ｓ−、−ＮＲ1−、−［Ｏ−（Ｃ1〜Ｃ12アルキレン）］n−から選択され、Ｒ1がＨまたは任意に置換されたＣ1〜Ｃ12アルキルであり、ｎが１〜２０の整数である、請求項１〜７のいずれか一項に記載のポリアクリレート。
【請求項９】
Ｚが、任意に置換されたＣ1〜Ｃ12アルキレンから選択される、請求項１〜８のいずれか一項に記載のポリアクリレート。
【請求項１０】
Ｚが、任意に置換された−Ｏ−（Ｃ1〜Ｃ12アルキレン）−、任意に置換された−Ｓ−（Ｃ1〜Ｃ12アルキレン）−、および任意に置換された−ＮＲ1−（Ｃ1〜Ｃ12アルキレン）−、から選択され、Ｒ1がＨまたは任意に置換されたＣ1〜Ｃ12アルキルである、請求項１〜８のいずれか一項に記載のポリアクリレート。
【請求項１１】
Ｚが、任意に置換された−Ｏ−（Ｃ1〜Ｃ12アルキレン）−から選択される、請求項１０に記載のポリアクリレート。
【請求項１２】
Ｚが、単結合、任意に置換されたＣ1〜Ｃ6アルキレンおよび任意に置換された−Ｏ−（Ｃ1〜Ｃ6アルキレン）−から選択される、請求項１〜１１のいずれか一項に記載のポリアクリレート。
【請求項１３】
Ｐｉが、ベンゾインエーテル、フェニルヒドロキシアルキルケトン、フェニルアミノアルキルケトン、ベンゾフェノン、チオキサントン、キサントン、アクリドン、アントラキノン、フルオレノン、ジベンゾスベロン、ベンジル、ベンジルケタール、α−ジアルコキシ−アセトフェノン、α−ヒドロキシ−アルキル−フェノン、α−アミノ−アルキル−フェノン、アシル−ホスフィンオキシド、フェニルケトクマリン、シランおよびその誘導体、およびマレイミドからなる群から選択される光開始剤部分である、請求項１〜１２のいずれか一項に記載のポリアクリレート。
【請求項１４】
Ｐｉが、ベンゾフェノン、チオキサントン、ベンジルケタールおよびフェニルヒドロキシアルキルケトンから選択される光開始剤部分である、請求項１３に記載のポリアクリレート。
【請求項１５】
Ｐｉが、下記一般式（Ｖ）
【化２】
2013542301.tif 000007
を有するベンゾフェノンであり、式中、Ａｒ1およびＡｒ2が、同じまたは異なる任意に置換されたアリールから独立して選択され、ＺはＡｒ2上の任意の位置に存在してよい、請求項１４に記載のポリアクリレート。
【請求項１６】
Ａｒ1およびＡｒ2が、両方共任意に置換されたフェニルであり、ＺがＡｒ2上の任意の位置に存在してよい、請求項１５に記載のポリアクリレート。
【請求項１７】
ＺがＡｒ2上のパラ位置に存在する、請求項１５〜１６のいずれか一項に記載のポリアクリレート。
【請求項１８】
Ｘ1およびＸ2は任意に置換されたＣ1〜Ｃ12アルキレンから独立して選択され、Ｗ1およびＷ2が−ＯＨである、請求項１〜１７のいずれか一項に記載のポリアクリレート。
【請求項１９】
前記光開始剤モノマー（Ａ）が、下記一般式（Ｉａ）
【化３】
2013542301.tif 000008
を有し、式中、Ａｒ1、Ａｒ2、Ｚ、Ｎ、Ｘ1、Ｘ2、Ｗ1およびＷ2が請求項１〜１８のいずれか一項に定義された通りであり、ＺがＡｒ2上の任意の位置に存在してよい、請求項１〜１８のいずれか一項に記載のポリアクリレート。
【請求項２０】
Ａｒ1およびＡｒ2が、両方共任意に置換されたフェニルである、請求項１９に記載のポリアクリレート。
【請求項２１】
ＺがＡｒ2上のパラ位置に存在する、請求項２０に記載のポリアクリレート。
【請求項２２】
前記光開始剤モノマー（Ａ）が、下記一般式（Ｉｂ）
【化４】
2013542301.tif 000009
を有し、式中Ｚ、Ｎ、Ｘ1、Ｘ2、Ｗ1およびＷ2が請求項１〜１８のいずれか一項に定義された通りである、請求項１〜２１のいずれか一項に記載のポリアクリレート。
【請求項２３】
前記光開始剤モノマー（Ａ）が、下記一般式（Ｉｃ）
【化５】
2013542301.tif 000010
を有し、式中、Ｚ、Ｎ、Ｘ1およびＸ2は、請求項１〜１８のいずれか一項に定義された通りである、請求項１〜２２のいずれか一項に記載のポリアクリレート。
【請求項２４】
光開始剤モノマー（Ａ）が、
｛４−［ビス（２−ヒドロキシエチル）アミノ］フェニル｝（フェニル）メタノン
（４−｛［ビス（２−ヒドロキシエチル）アミノ］メチル｝フェニル）（フェニル）メタノン
［４−（｛２−［ビス（２−ヒドロキシエチル）アミノ］エチル｝スルファニル）フェニル］（フェニル）メタノン
（４−｛３−［ビス（２−ヒドロキシエチル）アミノ］プロポキシ｝フェニル）（フェニル）メタノン
｛４−［ビス（２−ヒドロキシプロピル）アミノ］フェニル｝（フェニル）メタノン
Ｎ，Ｎ−ビス（２−ヒドロキシエチル）−２−（フェニルカルボニル）ベンズアミド
Ｎ，Ｎ−ビス（２−ヒドロキシプロピル）−２−（フェニルカルボニル）ベンズアミド
３，４−ジヒドロキシ−１−［４−（フェニルカルボニル）フェニル］ピロリドン−２，５−ジオン
Ｎ，Ｎ−ビス［２−（メチルアミノ）エチル］−４−（フェニルカルボニル）ベンズアミド
（４−｛［ビス（２−ヒドロキシエチル）アミノ］メチル｝フェニル）［４−（フェニルスルファニル）フェニル］メタノン
４−｛３−［ビス（２−ヒドロキシエチル）アミノ］プロポキシ｝−１−クロロ−９Ｈ−チオキサンテン−９−オン
４−［｛２−［ビス（２−ヒドロキシエチル）アミノ］エチル｝（メチル）アミノ］−１−クロロ−９Ｈ−チオキサンテン−９−オン
２−［ビス（２−ヒドロキシエチル）アミノ］エチル［（９−オキソ−９Ｈ−チオキサンテン−２−イル）オキシ］アセテート
１−［ビス（２−ヒドロキシエチル）アミノ］−４−プロポキシ−９Ｈ−チオキサンテン−９−オン
２−［（１−クロロ−９−オキソ−９Ｈ−チオキサンテン−４−イル）オキシ］−Ｎ，Ｎ−ビス（２−ヒドロキシエチル）アセトアミド
１−｛４−［ビス（２−ヒドロキシエチル）アミノ］フェニル｝−２−ヒドロキシ−２−メチルプロパン−１−オン
１−（４−｛２−［ビス（２−ヒドロキシエチル）アミノ］エトキシ｝フェニル）−２−ヒドロキシ−２−メチルプロパン−１−オン
２−メチル−２−（モルホリン−４−イル）−１−（４−｛［ビス（２−ヒドロキシエチル）アミノ］メチル｝フェニル）プロパン−１−オン、または
（３’，５’−ジイソシアナトビフェニル−４−イル）（フェニル）メタノン
からなる群から選択される、請求項１〜２３のいずれか一項に記載のポリアクリレート。
【請求項２５】
モノマー（Ａ）が、
｛４−［ビス（２−ヒドロキシエチル）アミノ］フェニル｝（フェニル）メタノン
（４−｛［ビス（２−ヒドロキシエチル）アミノ］メチル｝フェニル）（フェニル）メタノン
（４−｛３−［ビス（２−ヒドロキシエチル）アミノ］プロポキシ｝フェニル）（フェニル）メタノン
｛４−［ビス（２−ヒドロキシプロピル）アミノ］フェニル｝（フェニル）メタノン
Ｎ，Ｎ−ビス（２−ヒドロキシエチル）−２−（フェニルカルボニル）ベンズアミド
４−｛３−［ビス（２−ヒドロキシエチル）アミノ］プロポキシ｝−１−クロロ−９Ｈ−チオキサンテン−９−オン
２−［ビス（２−ヒドロキシエチル）アミノ］エチル［（９−オキソ−９Ｈ−チオキサンテン−２−イル）オキシ］アセテート
２−［（１−クロロ−９−オキソ−９Ｈ−チオキサンテン−４−イル）オキシ］−Ｎ，Ｎ−ビス（２−ヒドロキシエチル）アセトアミド、または
１−｛４−［ビス（２−ヒドロキシエチル）アミノ］フェニル｝−２−ヒドロキシ−２−メチルプロパン−１−オン
からなる群から選択される、請求項１〜２４のいずれか一項に記載のポリアクリレート。
【請求項２６】
モノマー（Ｂ）が下記式ＩＩ
Ｗ3−Ｑ−Ｗ4
（ＩＩ）
の構造を有し、式中、Ｗ3およびＷ4は請求項１の場合と同様に定義され、Ｑは任意に置換されたＣ1〜Ｃ12アルキレン、任意に置換されたＣ1〜Ｃ12アルケニレン、任意に置換されたＣ3〜Ｃ12ヘテロシクリル、任意に置換されたアリール、任意に置換されたビアリール、−［Ｏ−（Ｃ1〜Ｃ12アルキレン）］m−、−［Ｓ−（Ｃ1〜Ｃ12アルキレン）］m−（式中、ｍは１〜１０００の整数である）およびそれらの組合せからなる群から選択される、請求項１〜２５のいずれか一項に記載のポリアクリレート。
【請求項２７】
Ｑが、任意に置換されたＣ1〜Ｃ12アルキレン、任意に置換されたＣ1〜Ｃ12アルケニレン、任意に置換されたＣ3〜Ｃ12ヘテロシクリルおよび任意に置換されたアリール、任意に置換されたビアリールからなる群から選択される請求項２６に記載のポリアクリレート。
【請求項２８】
Ｑが、任意に置換されたアリールおよび任意に置換されたビアリールからなる群から選択される、請求項２６〜２７のいずれか一項に記載のポリアクリレート。
【請求項２９】
Ｗ3およびＷ4が、イソシアネートおよびチオイソシアネート基から独立して選択される、請求項１〜２８のいずれか一項に記載のポリアクリレート。
【請求項３０】
Ｗ3およびＷ4が同じ官能基である、請求項１〜２９のいずれか一項に記載のポリアクリレート。
【請求項３１】
モノマー（Ｂ）が、１，４−フェニレンジイソシアネート（ＰＰＤＩ）、その２，４および２，６異性体の両方としてのトルエンジイソシアネート（ＴＤＩ）、その４，４’および２，４’異性体の両方としてのメチレンジフェニルジイソシアネート（ＭＤＩ）、１，５−ナフタレンジイソシアネート（ＮＤＩ）、３，３’−ビトリレン−４，４’−ジイソシアネート（ＴＯＤＩ）、１，３−キシリレンジイソシアネート（ＸＤＩ）、テトラメチル−ｍ−キシリデンジイソシアネート（ＴＭＸＤＩ）、１，６−ヘキサメチレンジイソシアネート（ＨＤＩ）、イソホロンジイソシアネート（ＩＰＤＩ）、ビス（４−イソシアナトシクロヘキシル）メタン（ＨＭＤＩ）、２，２，５−トリメチルヘキサンジイソシアネート（ＴＭＨＤＩ）、１，４−シクロヘキサンジイソシアネート（ＣＨＤＩ）および１，３−ビス（イソシアナト−メチル）シクロヘキサン（ＨＸＤＩ）からなる群から選択される、請求項２６〜３０のいずれか一項に記載のポリアクリレート。
【請求項３２】
前記ポリマー光開始剤中でのモノマー（Ａ）および（Ｂ）の共重合において、Ｗ1がＷ3と反応してウレタン、チオウレタン、尿素、チオ尿素、エステルまたはアミド部分を形成し、Ｗ2がＷ4と反応してウレタン、チオウレタン、尿素、チオ尿素、エステルまたはアミド部分を形成する、請求項１〜３１のいずれか一項に記載のポリアクリレート。
【請求項３３】
モノマー（Ａ）および（Ｂ）の共重合において、Ｗ1がＷ3と反応してウレタンまたはチオウレタン部分を形成し、Ｗ2がＷ4と反応してウレタンまたはチオウレタン部分を形成する、請求項１〜３２のいずれか一項に記載のポリアクリレート。
【請求項３４】
前記ポリマー光開始剤がさらに１つ以上の追加のモノマー（Ｃ）を含み、前記１つ以上の追加のモノマー（Ｃ）の各々が少なくとも２つの官能基Ｗ5およびＷ6を含み、前記Ｗ5およびＷ6はアルコール、第１級アミン、第２級アミン、チオール、アルコキシシラン、カルボン酸のシランエステル、イソシアネート、イソチオシアネート、カルボン酸、クロロホルメート、第１級アミド、第２級アミド、ウレタンまたは尿素基から独立して選択され、Ｗ5およびＷ6は、モノマー（Ａ）、（Ｂ）および（Ｃ）の共重合において、Ｗ5がＷ1またはＷ3と反応してウレタン、チオウレタン、尿素、チオ尿素、エステル、エーテル、アミド、カルボネート、アロハネートまたはビウレット部分を形成し、Ｗ6がＷ2またはＷ4と反応してウレタン、チオウレタン、尿素、チオ尿素、エステル、エーテル、アミド、カルボネート、アロハネートまたはビウレット部分を形成する形で選択される、請求項１〜３３のいずれか一項に記載のポリアクリレート。
【請求項３５】
モノマー（Ｃ）は、下記式ＩＩＩ
Ｗ5−Ｔ−Ｗ6
（ＩＩＩ）
の構造を有し、式中、Ｗ5およびＷ6が請求項３４の場合と同様に定義され、Ｔが、任意に置換されたＣ1〜Ｃ12アルキレン、任意に置換されたＣ1〜Ｃ12アルケニレン、任意に置換されたＣ3〜Ｃ12ヘテロシクリル、任意に置換されたアリール、任意に置換されたビアリール、−［Ｏ−（Ｃ1〜Ｃ12アルキレン）］m−、−［Ｓ−（Ｃ1〜Ｃ12アルキレン）］m−（式中、ｍは１〜１０００の整数である）およびそれらの組合せからなる群から選択される、請求項３４に記載のポリアクリレート。
【請求項３６】
Ｔが、−［Ｏ−（Ｃ1〜Ｃ12アルキレン）］m−、−［Ｓ−（Ｃ1〜Ｃ12アルキレン）］m−からなる群から選択され、式中、ｍは１〜１０００の整数である、請求項３５に記載のポリアクリレート。
【請求項３７】
Ｗ5およびＷ6が、アルコール、第１級アミン、第２級アミン、またはチオール官能基から独立して選択される、請求項３４〜３６のいずれか一項に記載のポリアクリレート。
【請求項３８】
Ｗ5およびＷ6が同じ官能基である、請求項３４〜３７のいずれか一項に記載のポリアクリレート。
【請求項３９】
モノマー（Ｃ）が、ポリエチレングリコール（ＰＥＧ）、ポリプロピレングリコール（ＰＰＧ）、ランダムおよびブロックポリ（エチレングリコール）−ポリ（プロピレングリコール）コポリマー、ポリ（テトラメチレングリコール）（ＰＴＭＧ）、ポリ（１，４−ブタンジオールアジペート）、ポリ（エタンジオール１，４−ブタンジオールアジペート）、ポリ（カプロラクトン）ジオール、ポリ（１，６−ヘキサンジオールカルボネート）、ポリ（エチレンテレフタレート）ジオールからなる群から選択される、請求項３４〜３８のいずれか一項に記載のポリアクリレート。
【請求項４０】
前記ポリマー光開始剤中のモノマー（Ａ）：（Ｂ）の重量比が、１：９９〜９９：１である、請求項１〜３９のいずれか一項に記載のポリアクリレート。
【請求項４１】
前記ポリマー光開始剤のモノマー（Ａ）：（Ｃ）の重量比が、１：９９〜９９：１である、請求項１〜４０のいずれか一項に記載のポリアクリレート。
【請求項４２】
前記アクリレートモノマー（Ａｃ）が、モノ、ジまたはトリアクリレートである、請求項１〜４１のいずれか一項に記載のポリアクリレート。
【請求項４３】
前記アクリレートモノマー（Ａｃ）が、末端アクリレート基を有するポリウレタンオリゴマーを含む、請求項１〜４２のいずれか一項に記載のポリアクリレート。
【請求項４４】
前記アクリレートモノマー（Ａｃ）が、下記式（ＩＶ）：
（Ｒ3）（Ｒ4）Ｃ＝Ｃ（Ｒ5）−Ｃ（＝Ｏ）−Ｏ−Ｒ6
（ＩＶ）
のアクリレートエステルであり、式中、
−  Ｒ3〜Ｒ5が、Ｈ、任意に置換されたＣ1〜Ｃ12アルキル、任意に置換されたＣ1〜Ｃ12アルケニル、任意に置換されたＣ3〜Ｃ12ヘテロシクリルおよび任意に置換されたアリールからなる群から独立して選択され、
−  Ｒ6が、任意に置換されたＣ1〜Ｃ12アルキル、任意に置換されたＣ1〜Ｃ12アルケニル、任意に置換されたＣ3〜Ｃ12ヘテロシクリル及び任意に置換されたアリールからなる群から選択される、
請求項１〜４２のいずれか一項に記載のポリアクリレート。
【請求項４５】
ポリアクリレートの生産方法であって、
ａ．１つ以上のアクリレートモノマーをポリマー光開始剤と組合せるステップであって、前記ポリマー光開始剤が請求項１〜４１のいずれかに定義された通りであるステップと、
ｂ．ステップａ由来の前記混合物を紫外線放射および／または熱に付すステップと、
を含む方法。
【請求項４６】
アクリレートモノマーのラジカル重合の光開始剤としての、請求項１〜４４のいずれか一項に記載のポリマー光開始剤の使用。